REVENDICATIONS 1 - Composé polymère, résistant à l'inflammation, à base d'hydrocarbure, caractérisé en ce qu'il est constitue approximativement, en parties en poids, de Polymère hydrocarboné 100 Gomme drorganopolysiloxane 2 - 2O Compose du plomb 2 - 15 2 - Composé selon la revendication 1, caractérisé en ce que le polymère à base d'hydrocarbure est une polyoléfine. 3 - Composé selon la revendication 2, caractérisé en ce que la polyoléfine est constituée par au moins un polymère comportant des groupes éthylène choisi parmi le polyéthylène, les copolymères d'éthylène et d'autres matériaux polymérisables, et les mélanges de ces polymères. 4 - Composé selon la revendication 3, caractérisé en Ce que l'hydrocarbure à groupements éthylène est durci par réticulation. 5 - Composé polymère, résistant à l'inflammation, à base d'hydrocarbure, caractérisé en ce qu'il est constitué approximativement, en parties en poids, de Polymère hydrocarboné lon Gomme de diorganopolysiloxane 3 - 10 Composé du plomb 1-6 Silice fumée 1 - 10 Antioxydant 1-6 Charqe n 6 - Composé selon la revendication 5, caracterisé en ce que le polymère à base d'hydrocarbure est une polyoléfine. 7 - Composé selon la revendication 6, caractérisé en ce que la polyoléfine est constitué par au moins un polymère comportant des groupes éthylène choisi parmi le polyéthylène, les copolymères d'éthylène et d'autres matériaux polymérisables, et les mélanges de ces polymères. 8 - Produit durci obtenu à partir du composé selon la revendication 7, caractérisé en ce que le polymère comportant des groupes éthylène a été durci par réticulation, à l'aide d'un agent de réticulation constitué par un peroxyde organique. 9 - Produit durci obtenu à partir du composé selon la revendication 7, caractérisé en ce que la gomme de diorganopolysiloxane est le diméthylpolysiloxane et en ce que le composé du plomb est le phtalate de plomb dibasique. 10 - Produit durci obtenu à partir du composé selon la revendication 7, caractérisé en ce que l'antioxydant est constitué de dihydro-l,2 triméthyl-Z,2,4 quinoline polymérisée. 11 - Composé à base de polyéthylène durci par réticulation et résistant à l'inflammation, caractérisé en ce qu'il est constitué du produit durci obtenu à partir des composants suivants, dans les proportions approximatives ci-après exprimées en parties en poids Polyéthylène loa Gomme d'organopolysiloxane 3 - 10 Phtalate de plomb dibasique 2 - 6 Silice fumée 1-5 Antioxydant 0 - 6 Oxyde d'antimoine O - 15 Agent de durcissement constitué 1 - 5 par un peroxyde organique 12 - Produit durci obtenu à partir du composé selon la revendication 11, caractérisé en ce que l'organopolysiloxane est le diméthylpolysiloxane. 13 - Produit durci obtenu à partir du composé selon la revendication 11, caractérisé en ce que l'antioxydant est constitué de dihydro-1,2 triméthyl-2,2,4 quinoline polymérisée. L4 - Composé à base de polyéthylène durci par réticulation et résistant à l'inflammation, caractérisé en ce qu'il est constitué du produit durci obtenu à partir des composants suivants, dans les proportions approximative ci-après exprimées en parties en poids Polyéthylène 100 Gomme de diorganopolysiloxane 3 - 5 Phtalate dibasique de plomb 2-5 Silice fumée 2 - 4 Antioxydant constitue de dihydro-1,2 triméthyl-2,2,4 quinoléine polymérisée l - 3 Liquide de silicone - 5 Agent de durcissement constitué par un peroxyde organique tertiaire 1 - 5 15 - Produit durci obtenu à partir du composé selon la revendication 14, caractérisé en ce que ltorganopolysitoxane est le diméthylpolysiloxane. 16 - Conducteur électrique comprenant un élément conducteur métallique gainé d'une isolation formée d'un composé de polyolé- fine durcissable par réticulation et résistant a' l'inflammation, caractérisé en ce que ce composé est obtenu à partir des composants suivants, dans les proportions approximatives ci-après exprimées en parties en poids Polyoléfine 100 Gomme d'organopolysiloxane 2 - 20 Composé du plomb 2 - 15 17 - Conducteur électrique selon la revendication 16, caractérisé en ce que la polyoléfine est durcie par réticulation. 18 - Conducteur électrique selon la revendication 16, caractérisé en ce que la polyoléfine est constituée par au moins un polymère comportant des groupes éthylène choisi parmi le polyéthylène, les copolymères d'éthylène et d'autres matériaux polymerisables et leurs melanges. 19 - Conducteur électrique selon la revendication 18, caractérisé en ce que la polyoléfine a été durcie avec un agent de durcissement constitué par un peroxyde organique. 20 - Conducteur électrique comprenant un élement conducteur métallique gainé d'une isolation formée d'un composé de polyoléfine durci par réticulation et résistant à l'inflammation, caractérisé en ce que ce composé est obtenu à partir des composants suivants, dans les proportions approximatives ci-après exprimées en parties en poids Polyoléfine 100 Gomme dtorganopolysiloxane 2 - 10 Composé du plomb 1-5 Silice fumée 1-6 Antioxydant 1-3 Charge O - 5Q 21 - Conducteur électrique selon la revendication 2, caractérisé en ce que la polyoléfine a été durcie par réticulation avec un agent de durcissement constitué par un peroxyde organique. 22 - Conducteur électrique selon la revendication 20, caractérisé en ce que la polyoléfine est constituée par au moins un polymère comportant des groupes éthylène choisi parmi le polyéthylene, les copolymères d'éthylène et d'autres matériaux polymérisables et les mélanges de ces polymères. 23 - Conducteur électrique selon la revendication 22, carac téris en ce que le polymère comportant des groupes éthylène a été durci par réticulation avec un agent de durcissement constitué par un peroxyde organique. 24 - Conducteur électrique selon la revendication 23, caractérisé en ce que l'organopolysiloxane est le polodimenthylsiloxane. 25 - Conducteur électrique selon la revendication 23, caractérisé en ce que l'anti-oxydant est constitué par de la dihydro-l,2 triméthyl-2,2,4 quinoline polymérisée. 26 - Conducteur électrique comprenant un élément conducteur métallique gainé d'une isolation formée d'un composé de polyéthylène durci par réticulation et résistant à l'inflammation, caractérisé en ce que ce composé est obtenu à partir des composants suivants, dans les propOrtions approximatives ci-après exprimées en parties en poids Polyéthylène 100 Gomme d'organopolysiloxane 2 - 10 Phtalate de plomb dibasique 1 - 5 Silice fumée 1-6 Antioxydant 0-5 Oxyde d'antimoine 0 - 15 Agent de durcissement constitué 1 - 10 par un peroxyde organique 27 - Conducteur électrique selon la revendication 26, caractérisé en ce que l'organopolysîloxane est le diméthylpolysiloxane. 28 - Conducteur selon la revendication 26, caractérisé en ce que l'antioxydant est la dihydro-1,Z triméthyl-2,2,4 quinoline polymérisée. 29 - Conducteur électrique comprenant un élément conducteur métallique gainé dVune isolation formée d'un composé de polyéthylène durci -par réticulation et résistant à l'inflammation,caractérisé en ce que ce composé est obtenu à partir des composants suivants, dans les proportions approximatives ci-après exprimées en parties en poids Polyéthylène 100 Gomme d'organopolysiloxane 3 - 5 Phtalate de plomb dibasique 2 - 4 Silice fumée 2 - 5 Antioxydant constitué par de la dihydro-1,2 triméthyl-2;2 > 4 quinoline polymérisée 1 - 3 Liquide de silicone 0 - 5 Agent de durcissement constitué par un peroxyde organique tertiaire 1 - 5 30 - Conducteur électrique selon la revendication 29; caractérisé en ce que l'organopolysiloxane est le diméthylpolysiloxane.